Состав и способ приготовления катализаторов гидроочистки смеси дизельных фракций

2+
2
3
3
1. Способ приготовления катализатора, включающего пропитку носителя раствором соединений металлов VI группы и оксикарбоната никеля или кобальта, из совместного пропиточного раствора, содержащего фосфорно-молибденовый и/или фосфорно-вольфрамовый гетерополикомплекс и ионы металлов никеля или кобальта (Me), отличающийся тем, что носитель представляет собой композитный материал, состоящий из смеси оксидов ZnO и AlO состава, полученный путем смешения гидроксидов Zn и Al, их пептизации раствором органической кислоты (ледяной СНСООН), экструзии, сушки при температурах 60-80-100°С, прокаливания при конечной температуре 550°С.
2. Способ по п. 1, отличающийся тем, что содержание ZnO в катализаторе составляет от 0,1 до 10% масс.
3
3
3. Способ по п. 1, отличающийся тем, что количество органической кислоты (СНСООН) для пептизации составляет от 0,1 до 0,5 мл ледяной СНСООН на 100 г массы смеси гидроксидов.
4. Способ по п. 1, отличающийся тем, что пропиточный раствор содержит органический комплексообразователь из ряда оксикислот (лимонная, винная, яблочная, щавелевая кислоты).
2+
5. Способ по п. 1, отличающийся тем, что мольное отношение Me к комплексообразователю (-СООН) в составе пропиточного раствора составляет от 2 до 4.
6. Катализатор гидроочистки нефтяных фракций, содержащий оксид кобальта и/или оксид никеля, фосфорно-молибденовый и/или фосфорно-вольфрамовый гетерополикомплекс, при следующем содержании компонентов, масс. %:
СоО или NiO
3,0-5,0
MoO<sub>3</sub>
14,0-20,0
WO<sub>3</sub>
6,0-20,0
P<sub>2</sub>O<sub>5</sub>
0,3-0,8
ZnO
от 0,1 до 10,0
оксид алюминия
остальное